(57)【要約】【課題】  軽量かつ高強度の車両用ホイールを低コストで製造できるようにする。【解決手段】  ディスク１１とリムの一方の端部１２とを一体に有する略円盤形状の第１部品１０を鋳造するとともに、厚肉のリム用プリフォームとして提供される筒形状の第２部品２０を鋳造する。第１部品１０は、ディスク１１とリムの一方の端部１２との境に環状の凹部１５を有するとともに、この環状の凹部１５の径方向外側および内側に位置する一対の環状の第１接合面１８，１９を有する。また、第２部品２０は、その一端面に、第１部品１０の一対の第１接合面１８，１９と対峙する一対の環状の第２接合面２８，２９を有する。次に、第１部品１０の一対の第１接合面１８，１９と第２部品２０の一対の第２接合面２８，２９とを摩擦圧接する。次に、第２部品２０をスピニング加工してリムの中間部２０ａおよび他方の端部２０ｂを成形する。【選択図】  図１
2008110677.tif 000002
【特許請求の範囲】
【請求項１】
（ア）ディスクとリムの一方の端部とを一体に有する略円盤形状の第１部品と、厚肉のリム用プリフォームとして提供される筒形状の第２部品とを用意し、
上記第１部品は、上記ディスクとリムの一方の端部との境に環状の凹部を有するとともに、この環状の凹部の径方向外側および内側に位置する一対の環状の第１接合面を有し、
上記第２部品は、その一端面に、上記第１部品の一対の第１接合面と対峙する一対の環状の第２接合面を有し、
（イ）上記第１部品の一対の第１接合面と第２部品の一対の第２接合面とを摩擦圧接し、
（ウ）上記摩擦圧接後に上記第２部品をスピニング加工してリムの中間部および他方の端部を成形することを特徴とする車両用ホイールの製造方法。
【請求項２】
上記第１部品が軽金属を鋳造したもの、または鋳造後に鍛造したものであることを特徴とする請求項１に記載の車両用ホイールの製造方法。
【請求項３】
上記第２部品が軽金属を鋳造することにより得られることを特徴とする請求項１または２に記載の車両用ホイールの製造方法。
【請求項４】
上記第２部品が軽金属を押出成形した円筒形状のもの、または円筒形状の押出成形品をほぼ円錐形状に加工したものであることを特徴とする請求項１または２に記載の車両用ホイールの製造方法。
【発明の詳細な説明】
【技術分野】
【０００１】
本発明は、車両用ホイールの製造方法に関する。
【背景技術】
【０００２】
車両用ホイールを、アルミ合金等の軽金属で鋳造する方法は公知である。このような鋳造方法では、円盤形状のディスク用成形空間と筒形状のリム用成形空間を有する鋳型を用意する。ディスク用成形空間の中央または側面にゲートを接続し、このゲートから溶湯を注入してディスク用成形空間、リム用成形空間へと順に溶湯を充填する。
【０００３】
上記鋳造の際には、複雑な形状のディスク用成形空間から狭いリム用成形空間に短時間に溶湯を充填させる必要があり、金型構造的にも抜き勾配を付ける必要があるため、両成形空間の境の環状の接続部を広くしてある。
【０００４】
上記車両用ホイールの製造方法では、最終形状に近い車両用ホイールを一度で成形するため、金型構造が複雑となり、製造コストが高かった。
【０００５】
また、溶湯充填後の凝固過程において、リム先端から凝固が始まり上記接続箇所に向かって凝固が進行するが、上記環状の接続部の溶湯量が多いので、これより先にディスク用成形空間での凝固が始まり、上記環状の接続部が最後に凝固することになる。そのため、この接続部でひけ巣等の鋳造欠陥が生じる可能性があった。その結果、ディスク部の凝固速度を向上させることが困難となり、機械的性質の劣化が懸念された。
【０００６】
さらに、最終形状の車両用ホイールにおいて、上記環状接続部に対応するディスクとリムの境は、要求される強度が低いにも拘わらず、必要以上の肉厚となり材料の無駄があった。
【０００７】
上記鋳造方法の欠点は鋳造される車両用ホイールの径およびリム幅、肉厚が大きくなるにしたがって顕著になる。なぜなら、径が大きいほど上記環状接続部を広くして鋳造性を高める必要があるため、鋳造欠陥の発生率が高くなるとともに、材料の無駄が多くなり軽量化を図ることができないからである。
【０００８】
特許文献１には、第１、第２の部品を用意し、これらを摩擦圧接することにより、車両用ホイールを製造する方法が開示されている。詳述すると、第１部品は、ディスクとリムの一方の端部とを一体に有して略円盤形状をなしている。また、第２部品はリムの大部分すなわちリムの中間部と他方の端部を一体に有して筒形状をなしている。
【０００９】
上記第１部品は、上記ディスクとリムの一方の端部との境において環状の凹部を有するとともに、この環状の凹部の径方向外側および内側に位置する一対の環状の第１接合面を有している。
他方、上記第２部品は、その一端面に、上記第１部品の一対の第１接合面と対峙する一対の環状の第２接合面を有している。
【００１０】
そして、上記第１部品の一対の第１接合面と第２部品の一対の第２接合面とを溶接することにより、ホイール原形を得る。その後、切削加工により最終形状の車両用ホイールを得る。上記溶接としてアーク溶接、レーザー溶接等の他に摩擦圧接も教示されている。
【００１１】
特許文献１の製造方法は、第１、第２部品を別々に製造するため、製造コストを削減できる可能性がある。また、ディスクとリムの境に環状の空洞が形成されるため、材料の無駄を省き軽量化を図ることもできる。なお、上記特許文献１には、第１、第２部品の個別の製造工程について記載は無い。
【００１２】
特許文献２にも、２つの部品により車両ホイールを製造する方法が開示されている。特に特許文献２の第３図に示す第３実施例では、ディスクを鍛造または鋳造後鍛造することにより得る。リムは、厚肉のプリフォームを鋳造した後、このプリフォームをスピニング加工することにより得る。そして、図２に示す第２実施例と同様にリム内周部をディスク外周部に摩擦圧接することにより、ホイール原形を得る。その後、切削加工により最終形状の車両用ホイールを得る。
【特許文献１】特開２０００−２８９４０２号公報
【特許文献２】特許２８３８５９３号公報
【発明の開示】
【発明が解決しようとする課題】
【００１３】
特許文献１において２つの部品を溶接する際にアーク溶接等を用いる場合には、その熱により材質改変を招く可能性がある。また、摩擦圧接を用いる場合には、下記の不都合がある。
【００１４】
摩擦圧接は、一方の部品を他方の部品に対して相対回転するとともに、大きな力（推力）で一方を他方に近づけるように押し付けることにより、実現される。そのため、上記第１、第２部品は、大きな推力（またはその反力）に耐える強度を要求される。
【００１５】
特許文献１では、一対の第２接合面で受ける推力（またはその反力）は、最終的にリムの中間部で負担することになるが、このリムの中間部は薄肉であるので、変形を招く恐れがある。
【００１６】
また、第２部品において径方向外側の第２接合面が、リムの中間部から径方向に突出する鍔部の外周縁近傍に形成されているため、径方向外側の第２接合面で受ける推力（またはその反力）は、推力の作用方向と直交する鍔部で負担することになる。そのため、この鍔部の内周縁部（リムの中間部との接続部）に大きな応力がかかり、その変形を招く恐れがある。
【００１７】
上記のように特許文献１では、摩擦圧接の際に第２部品の変形を招く恐れがあり、この変形を招かないためには推力を低減させる必要があり、接合品質の劣化を招く。
【００１８】
特許文献２の第３実施例の場合では、リムの中間部がリムの接合面のほぼ中央に位置しているため、特許文献１より摩擦圧接条件が良いことが推測されるが、それでもリムの中間部が薄肉であるため推力を十分に付与することはできない。また、特許文献２では、ディスクとリムとの境が厚肉であるため材料の無駄が生じ、車両用ホイールの軽量化に寄与しない。
【課題を解決するための手段】
【００１９】
本発明は上記課題を解決するためになされたもので、車両用ホイールの製造方法において、
（ア）ディスクとリムの一方の端部とを一体に有する略円盤形状の第１部品と、厚肉のリム用プリフォームとして提供される筒形状の第２部品とを用意し、
上記第１部品は、上記ディスクとリムの一方の端部との境に環状の凹部を有するとともに、この環状の凹部の径方向外側および内側に位置する一対の環状の第１接合面を有し、
上記第２部品は、その一端面に、上記第１部品の一対の第１接合面と対峙する一対の環状の第２接合面を有し、
（イ）上記第１部品の一対の第１接合面と第２部品の一対の第２接合面とを摩擦圧接し、
（ウ）上記摩擦圧接後に上記第２部品をスピニング加工してリムの中間部および他方の端部を成形することを特徴とする。
【００２０】
上記構成によれば、車両用ホイールを２つの部品により製造するので、製造コストを低減させることができる。しかも大きな強度を要求されないディスクとリムの境において環状の空洞が形成されるので、材料の無駄を省くことができるとともに、車両用ホイールの軽量化を図ることができる。
また、スピニング加工によりリムの薄肉軽量化、高強度化を図ることができる。
また、摩擦圧接を用いるので入熱量が少なく、そのため材質改変や変形が少なく、溶材も不要であり、溶接コストが低い。
さらに、摩擦圧接の際に、第２部品は肉厚であるため、一対の第２接合面から受ける大きな推力を、変形することなく負担することができ、接合品質を向上させることができる。
【００２１】
好ましくは、上記第１部品が軽金属を鋳造したもの、または鋳造後に鍛造したものである。これによれば、第１部品を低コストで鋳造することができ、巣等の鋳造欠陥の発生を抑制ないしは防止できる。その結果、凝固速度を向上させることが可能となり、機械的性質の向上が図れる。
【００２２】
好ましくは、上記第２部品が軽金属を鋳造することにより得られる。これによれば、第２部品を低コストで鋳造することができ、巣等の鋳造欠陥の発生を抑制ないしは防止できる。
【００２３】
好ましくは、上記第２部品が軽金属を押出成形した円筒形状のもの、または円筒形状の押出成形品をほぼ円錐形状に加工したものである。
これによれば、第２部品をさらに安価に得ることができる。
【発明の効果】
【００２４】
本発明によれば、軽量かつ高強度の車両用ホイールを低コストで製造することができる。
【発明を実施するための最良の形態】
【００２５】
以下、本発明の第１実施形態に係わる車両用ホイールの製造方法を図１、図２を参照しながら説明する。概略的に説明すると、アルミ合金（軽金属）の鋳造品からなる円盤形状の第１部品１０と筒形状の第２部品２０とを摩擦圧接して、図において実線で示すホイール初期形１を得、次に、スピニング加工をして破線で示すホイール原形２を得、その後で切削して２点鎖線で示す最終形状の車両用ホイール３を得る。
【００２６】
まず、鋳造品または鋳造後鍛造品としての第１部品１０について説明する。この第１部品１０は、ディスク１１と、リムの一方の端部１２とを有している。
【００２７】
上記ディスク１１は、通常の車両用ホイールのディスクと同様ないしは類似の形状をなし、図１のスポーク部１１ａと図２の飾り穴１１ｂとを周方向に交互に有している。
【００２８】
上記リムの一端部１２は、リムの一方のフランジ部１２ａと、一方のビードシート部１２ｂとを有している。
【００２９】
上記ディスク１１とリムの一端部１２との境部における一方の面には、環状の凹部１５が形成されている。なお本実施形態では、凹部１５の断面形状が、スポーク部１１ａに対応する箇所と飾り穴部１１ｂに対応する箇所で異なっている。本実施形態では、この環状凹部１３ａは全周にわたって連続しているが、連続せずに所定間隔おきにリブ等を配して中断してもよい。
【００３０】
上記境部の一方の面において、環状凹部１５の径方向内側および径方向外側の領域は、一対の第１接合面１８、１９として提供される。これら一対の第１接合面１８、１９は、第１部品１０の軸芯Ｏｘを中心とする共通の仮想円錐面Ａ上にある。なお、第１接合面１８，１９は、この仮想円錐面Ａの代わりに軸芯Ｏｘと直交する仮想平面上に位置させてもよい。
【００３１】
上記第２部品２０は、厚肉のリム用プリフォームとして鋳造され、概略的には、一端から他端に向かって比較的緩やかな角度で円錐状に広がるような筒形状をなしている。
【００３２】
より詳しく説明すると、第２部品２０の内周において、一端から所定距離にわたる領域が円筒面２１をなし、この領域から他端に向かって円錐面２２をなしている。他方、第２部品２０の外周では、一端から所定距離（上記円筒面２１の形成領域より短い）離れた箇所が最小径をなし、この最小径部２３から他端に向かって円錐面２４をなしている。
【００３３】
上記第２部品２０の外周において、上記一端と最小径部２３との間には、ほぼ径方向に突出する環状の鍔部２５が形成されている。
【００３４】
上記第２部品２０において、内側と外側の円錐面２２，２４で画成された円錐状の主要部２６は均等肉厚をなす。内周の円筒面２１と外周の最小径部２３で挟まれた部位が最小肉厚をなし、この最小径部２３から主要部２６に向かって徐々に肉厚が増大するようになっている。そして、鍔部２５を形成した部位が第２部品２０で最大肉厚となっている。なお、主要部は均等肉厚でなくてもよい。
【００３５】
上記第２部品２０の一端面は、上記仮想円錐面Ａと同形状の円錐面２７をなしている。この円錐面２７の内周縁近傍と外周縁近傍の領域が、一対の第２接合面２８，２９として提供される。
【００３６】
上述した円盤形状の第１部品１０および円錐状に広がる厚肉の筒形状の第２部品２０は比較的簡単な構造であるから、容易かつ低コストで鋳造でき、しかも鋳造欠陥の発生を抑制ないしは防止できる。
【００３７】
上記形状をなす第１部品１０と第２部品２０は、第１接合面１８，１９と第２接合面２８，２９が当接した状態で、一方を他方に対して相対回転することにより、摩擦圧接（摩擦溶接）される。この摩擦圧接により実線で示すホイール初期形１が得られる。
【００３８】
上記摩擦圧接の際には、一方の部品を他方の部品に向かって押し付ける軸方向の大きな力（推力）が付与される。この際、第１部品１０では、第１接合面１８，１９に付与された推力（またはその反力）は、軸方向または斜め方向に所定距離にわたって延びる部位により変形することなく受け止められる。
【００３９】
他方、第２部品２０では、第２接合面２８、２９に付与された推力（またはその反力）は、厚肉をなす主要部２６で変形することなく受け止められる。なお、外側の第２接合面２９に付与された推力（またはその反力）は、鍔部２５を介して主要部２６に伝達されるが、主要部２６が厚肉をなし鍔部２５の径方向への突出量が小さいので、鍔部２５は変形することなく大きな推力（またはその反力）を受け止めることができる。その結果、良好な接合品質を得ることができる。
【００４０】
上記摩擦圧接により、第１部品１０の環状凹部１５が第２部品２０の一端面により塞がれて環状の空洞３０となる。この部位は大きな強度を必要としないところであるので、空洞３０が形成されていても差し支えない。この空洞３０により、材料の節約および車両用ホイールの軽量化を図ることができる。
【００４１】
上記摩擦圧接後に、上記ホイール初期形１にスピニング加工（フローフォーミング加工）を施し、破線で示すホイール原形２を得る。このスピニング加工により、薄肉で高強度のリムが得られる。
【００４２】
スピニング加工は、第２部品２０の円筒面２１をマンドレルに嵌めた状態で行う。具体的には、最小径部２３および主要部２６をスピニング加工して薄肉の所定形状にし、リムのドロップ部２０ａ（リムの中間部）、他方の端部２０ｂを成形する。このリムの他端部２０ｂは、他方のビードシート部２０ｃ、他方のフランジ部２０ｄを含む。
【００４３】
上記スピニング加工において、上記最小径部２３での肉厚が減少し、その結果として鍔部２５の突出量が増大する。この鍔部２５は一方のビードシート部１２ｂとドロップ部２０ａとの間の段差を提供する。
【００４４】
上記スピニング加工の後に、切削を行って２点鎖線で示す最終形状の車両用ホイール３を得る。
【００４５】
上記実施形態において、第１部品１０と第２部品２０は同材料により形成してもよいが、異なる材料により形成してもよい。例えば、第１部品１０には鋳造に適し機械的性質の高い材料としてたとえばAl-Si系合金を用い、第２部品２０には、鋳造に適するとともにスピニング加工に適し、機械的性質の高い材料としてたとえばAl-Mg、Al-Mg-Si系、Al-Zn-Mg系合金を用いる。
【００４６】
次に、本発明の第２の実施形態について図３を参照しながら説明する。第２実施形態において第１実施形態と同様の構成については図中同番号を付して、その説明を省略する。第２実施形態では、第２部品２０の一端面が円錐面ではなく、第１部品１０の環状凹部１５に対峙する環状の浅い凹部２７ａを有している。この凹部２７ａの径方向内側と外側に一対の第２接合面２８，２９が形成されている。
【００４７】
本発明は上記実施形態に制約されず、種々の態様を採用可能である。例えば、第２部品２０を上記実施形態より厚くし、鍔部２５をなくしてもよい。
第２部品２０を円筒形状の押出品で構成してもよい。また、この円筒形状の押出品を加工して上記実施形態と似た円錐形状にしてもよい。
【図面の簡単な説明】
【００４８】
【図１】本発明の第１実施形態をなす車両用ホイールの製造方法を説明する要部断面図であり、スポーク部での断面図である。この図において、実線は摩擦圧接直後の形態、破線はスピニング加工完了後の形態、２点鎖線は切削後の形態を、それぞれ示す。
【図２】同製造方法を説明する要部断面図であり、飾り窓部での断面図である。
【図３】本発明の第２実施形態をなす車両用ホイールの製造方法を説明する図１相当図である。
【符号の説明】
【００４９】
１  摩擦圧接工程後のホイール初期形
２  スピニング加工後のホイール原形
３  切削後の最終形状の車両用ホイール
１０  第１部品
１１  ディスク
１２  リムの一端部
１５  環状の凹部
１８、１９  第１接合面
２０  第２部品
２０ａ  リムドロップ部（リムの中間部）
２０ｂ  リムの他端部
２８，２９  第２接合面
【図１】
2008110677.tif 000003
【図２】
2008110677.tif 000004
【図３】
2008110677.tif 000005